(57)【特許請求の範囲】
【請求項１】
レンズ基材が、ＣＩＥ表色系のＸＹＺ表色系色度図において、次式の直線群によって囲まれる四辺形の範囲以内に属する色で着色されており、
ｙ＝  １．１５１ｘ  −  ０．０１２
ｙ＝  １．１５１ｘ  ＋  ０．００７
ｙ＝−２．８００ｘ  ＋  １．１８１
ｙ＝−２．８００ｘ  ＋  １．５４８
反射防止膜による反射光が、前記ＸＹＺ表色系色度図において、次式の直線群によって囲まれる四辺形の範囲以内に属する色を呈する
ｙ＝  ０．７２０ｘ  ＋  ０．０９５
ｙ＝  ０．７２０ｘ  ＋  ０．１６４
ｙ＝−２．７５０ｘ  ＋  １．２０５
ｙ＝−２．７５０ｘ  ＋  １．６３９
ことを特徴とする眼鏡レンズ。
【請求項２】
レンズ基材が、ＣＩＥ表色系のＸＹＺ表色系色度図において、次式の直線群によって囲まれる四辺形の範囲以内に属する色で着色されており、
ｙ＝  ０．９２２ｘ  ＋  ０．０２０
ｙ＝  ０．９２２ｘ  ＋  ０．０４４
ｙ＝−５．０００ｘ  ＋  １．９１５
ｙ＝−５．０００ｘ  ＋  ２．２１７
反射防止膜による反射光が、前記ＸＹＺ表色系色度図において、次式の直線群によって囲まれる四辺形の範囲以内に属する色を呈する
ｙ＝  ０．８０６ｘ  −  ０．０６３
ｙ＝  ０．８０６ｘ  ＋  ０．０５３
ｙ＝−２．７２７ｘ  ＋  １．３５４
ｙ＝−２．７２７ｘ  ＋  １．７９２
ことを特徴とする眼鏡レンズ。
【請求項３】
レンズ基材が、ＣＩＥ表色系のＸＹＺ表色系色度図において、次式の直線群によって囲まれる四辺形の範囲以内に属する色で着色されており、
ｙ＝−１．２５０ｘ  ＋  ０．７１７
ｙ＝−１．２５０ｘ  ＋  ０．７３１
ｙ＝  ３．３３３ｘ  −  ０．７１７
ｙ＝  ３．３３３ｘ  −  ０．７７２
反射防止膜による反射光が、前記ＸＹＺ表色系色度図において、次式の直線群によって囲まれる四辺形の範囲以内に属する色を呈する
ｙ＝  ０．８６４ｘ  −  ０．０５５
ｙ＝  ０．８６４ｘ  −  ０．００５
ｙ＝−３．３３３ｘ  ＋  １．０８７
ｙ＝−３．３３３ｘ  ＋  １．５４８
ことを特徴とする眼鏡レンズ。
【請求項４】
レンズ基材が、ＣＩＥ表色系のＸＹＺ表色系色度図において、次式の直線群によって囲まれる四辺形の範囲以内に属する色で着色されており、
ｙ＝  ０．６３６ｘ  ＋  ０．１１２
ｙ＝  ０．６３６ｘ  ＋  ０．１２７
ｙ＝−７．０００ｘ  ＋  ２．５１０
ｙ＝−７．０００ｘ  ＋  ２．５９４
反射防止膜による反射光が、前記ＸＹＺ表色系色度図において、次式の直線群によって囲まれる四辺形の範囲以内に属する色を呈する
ｙ＝  ０．２１３ｘ  ＋  ０．０４８
ｙ＝  ０．２１３ｘ  ＋  ０．１１１
ｙ＝−３．５２９ｘ  ＋  ０．６８４
ｙ＝−３．５２９ｘ  ＋  ０．８６０
ことを特徴とする眼鏡レンズ。
【請求項５】
レンズ基材が、ＣＩＥ表色系のＸＹＺ表色系色度図において、次式の直線群によって囲まれる四辺形の範囲以内に属する色で着色されており、
ｙ＝  ０．４１７ｘ  ＋  ０．１８７
ｙ＝  ０．４１７ｘ  ＋  ０．２０２
ｙ＝−７．０００ｘ  ＋  ２．３３８
ｙ＝−７．０００ｘ  ＋  ２．５１６
反射防止膜による反射光が、前記ＸＹＺ表色系色度図において、次式の直線群によって囲まれる四辺形の範囲以内に属する色を呈する
ｙ＝−０．１０７ｘ  ＋  ０．２５３
ｙ＝−０．１０７ｘ  ＋  ０．３８９
ｙ＝  ５．５８３ｘ  −  ０．６８６
ｙ＝  ５．５８３ｘ  −  １．００５
ことを特徴とする眼鏡レンズ。
【請求項６】
請求項１ないしは請求項５のいずれかに記載の眼鏡レンズを備えたことを特徴とする眼鏡。
【発明の詳細な説明】
【技術分野】
【０００１】
本発明は、色付きの眼鏡レンズおよびこのレンズを用いた眼鏡に関する。
【背景技術】
【０００２】
色付き眼鏡レンズとして、下記特許文献１に記載されたものが知られている。即ち、特許文献１には、任意の色を設定し得る眼鏡レンズ（第０００２段落、第００２０段落）が記載されている。また、特許文献１には、このような色付き眼鏡レンズにおいて、反射防止膜を形成することも記載されている（請求項１、請求項２、第０００１段落、第０１０２段落）。【０００３】
【特許文献１】特開平１１−１０１９０１号公報
【発明の開示】
【発明が解決しようとする課題】
【０００４】
しかし、特許文献１においては、上記色付き眼鏡レンズに反射防止膜を単に備えさせることしか記載がなく、反射防止膜を具体的にどのように付するかは全く言及されていない。したがって、上記色付き眼鏡レンズにおいては、一般的な反射防止膜が付されているものと考えられるが、一般に、反射防止膜は可視領域全体でなるべく透過率を高くするため、緑かマゼンタに相当する波長で僅かに反射するように設計されているので、上記色付き眼鏡レンズは、どのような色が付されていたとしても、反射防止膜により極めて薄い緑かマゼンタの反射光を呈するものである。そして、このような色付き眼鏡レンズでは、レンズの色と反射光の色とが合致せず、装着者以外の者がこの眼鏡レンズを見た場合に、反射光を視認したか否かで色が変わり、ちらつきが生じたようにも見えて美観を損ねている面がある。【０００５】
そこで、請求項１ないしは請求項５に記載の発明は、反射によって色が変化しない優れた外観を有する色付き眼鏡レンズを提供することを目的としたものである。
【０００６】
また、請求項６に記載の発明は、反射によって色が変化しない優れた外観を有する色付き眼鏡を提供することを目的としたものである。
【課題を解決するための手段】
【００１０】
上記目的を達成するために、請求項１に記載の発明は、レンズ基材が、ＣＩＥ表色系のＸＹＺ表色系色度図において、次式の直線群によって囲まれる四辺形の範囲以内に属する色で着色されており、
ｙ＝  １．１５１ｘ  −  ０．０１２
ｙ＝  １．１５１ｘ  ＋  ０．００７
ｙ＝−２．８００ｘ  ＋  １．１８１
ｙ＝−２．８００ｘ  ＋  １．５４８
反射防止膜による反射光が、前記ＸＹＺ表色系色度図において、次式の直線群によって囲まれる四辺形の範囲以内に属する色を呈する
ｙ＝  ０．７２０ｘ  ＋  ０．０９５
ｙ＝  ０．７２０ｘ  ＋  ０．１６４
ｙ＝−２．７５０ｘ  ＋  １．２０５
ｙ＝−２．７５０ｘ  ＋  １．６３９
ことを特徴とするものである。
【００１１】
請求項２に記載の発明は、レンズ基材が、ＣＩＥ表色系のＸＹＺ表色系色度図において、次式の直線群によって囲まれる四辺形の範囲以内に属する色で着色されており、
ｙ＝  ０．９２２ｘ  ＋  ０．０２０
ｙ＝  ０．９２２ｘ  ＋  ０．０４４
ｙ＝−５．０００ｘ  ＋  １．９１５
ｙ＝−５．０００ｘ  ＋  ２．２１７
反射防止膜による反射光が、前記ＸＹＺ表色系色度図において、次式の直線群によって囲まれる四辺形の範囲以内に属する色を呈する
ｙ＝  ０．８０６ｘ  −  ０．０６３
ｙ＝  ０．８０６ｘ  ＋  ０．０５３
ｙ＝−２．７２７ｘ  ＋  １．３５４
ｙ＝−２．７２７ｘ  ＋  １．７９２
ことを特徴とするものである。
【００１２】
請求項３に記載の発明は、レンズ基材が、ＣＩＥ表色系のＸＹＺ表色系色度図において、次式の直線群によって囲まれる四辺形の範囲以内に属する色で着色されており、
ｙ＝−１．２５０ｘ  ＋  ０．７１７
ｙ＝−１．２５０ｘ  ＋  ０．７３１
ｙ＝  ３．３３３ｘ  −  ０．７１７
ｙ＝  ３．３３３ｘ  −  ０．７７２
反射防止膜による反射光が、前記ＸＹＺ表色系色度図において、次式の直線群によって囲まれる四辺形の範囲以内に属する色を呈する
ｙ＝  ０．８６４ｘ  −  ０．０５５
ｙ＝  ０．８６４ｘ  −  ０．００５
ｙ＝−３．３３３ｘ  ＋  １．０８７
ｙ＝−３．３３３ｘ  ＋  １．５４８
ことを特徴とするものである。
【００１３】
請求項４に記載の発明は、レンズ基材が、ＣＩＥ表色系のＸＹＺ表色系色度図において、次式の直線群によって囲まれる四辺形の範囲以内に属する色で着色されており、
ｙ＝  ０．６３６ｘ  ＋  ０．１１２
ｙ＝  ０．６３６ｘ  ＋  ０．１２７
ｙ＝−７．０００ｘ  ＋  ２．５１０
ｙ＝−７．０００ｘ  ＋  ２．５９４
反射防止膜による反射光が、前記ＸＹＺ表色系色度図において、次式の直線群によって囲まれる四辺形の範囲以内に属する色を呈する
ｙ＝  ０．２１３ｘ  ＋  ０．０４８
ｙ＝  ０．２１３ｘ  ＋  ０．１１１
ｙ＝−３．５２９ｘ  ＋  ０．６８４
ｙ＝−３．５２９ｘ  ＋  ０．８６０
ことを特徴とするものである。
【００１５】
請求項５に記載の発明は、レンズ基材が、ＣＩＥ表色系のＸＹＺ表色系色度図において、次式の直線群によって囲まれる四辺形の範囲以内に属する色で着色されており、
ｙ＝  ０．４１７ｘ  ＋  ０．１８７
ｙ＝  ０．４１７ｘ  ＋  ０．２０２
ｙ＝−７．０００ｘ  ＋  ２．３３８
ｙ＝−７．０００ｘ  ＋  ２．５１６
反射防止膜による反射光が、前記ＸＹＺ表色系色度図において、次式の直線群によって囲まれる四辺形の範囲以内に属する色を呈する
ｙ＝−０．１０７ｘ  ＋  ０．２５３
ｙ＝−０．１０７ｘ  ＋  ０．３８９
ｙ＝  ５．５８３ｘ  −  ０．６８６
ｙ＝  ５．５８３ｘ  −  １．００５
ことを特徴とするものである。
【００１６】
請求項６に記載の発明は、上記目的を達成するため、上記発明に係る眼鏡レンズを備えたことを特徴とするものである。
【発明の効果】
【００１７】
本発明によれば、装着者以外の者が反射光を視認しても、その視認前に比して色が変化しないという、自然で優れた外観を呈する眼鏡レンズあるいは眼鏡を提供することができる、という効果を奏する。
【発明を実施するための最良の形態】
【００１８】
まず、本発明の実施形態に係る眼鏡レンズについて、適宜図面に基づいて説明する。図１は色付きの眼鏡レンズ１の説明図であって、眼鏡レンズ１は、レンズ基材２と、レンズ基材２上（装着者からみて内面３および外面４）に形成された反射防止膜５とを備える。レンズ基材２は、プラスチック製であり、染料によって着色されている。反射防止膜（反射防止コーティング層）５は、蒸着法により、レンズ基材２の呈する色と同一の色にて若干入射光を反射し、残余を全て透過するように形成されている。【００１９】
ここで、同一の色とは、色度座標値（色度指数）が同等であることをいい、色度座標としては好適にはＣＩＥ表色系に係るものを基準とするが、色度座標以外にもＲＧＢ表色系やＸＹＺ表色系、Ｌ＊ａ＊ｂ＊表色系等を用いても良い。なお、色度座標が同等である場合には、レンズ基材２自体からの光の成分（主に波長が可視領域内にある場合での強度分布）と、反射防止膜５による反射光の成分とが相対的に同等になっている。更に、反射防止膜５は、内面３に係るもののみでレンズ基材２と同一の色の反射光を呈し、あるいは外面４に係るもののみでレンズ基材２と同一の色の反射光を呈するが、内面３および外面４に係るものを合わせた反射防止膜５全体で同一の色の反射光を呈するようにしても良く、これらを適宜組み合わせても良い。【００２０】
なお、プラスチックレンズであるレンズ基材２の材質としては、例えばアクリル樹脂、ポリカーボネート樹脂、ポリウレタン系樹脂、ポリエステル系樹脂、エピスルフィド樹脂、ポリエーテルサルホン樹脂、ポリ４−メチルペンテン−１樹脂、ジエチレングリコールジスアリルカーボネート樹脂が挙げられる。【００２１】
また、レンズ基材２と反射防止膜５との間に、ハードコート層等を形成しても良く、レンズ基材２は、顔料を用いるもの等他の手法を用いて着色しても良いし、ガラスに着色可能な硬化皮膜（ハードコート層）を形成したものでも良い。更に、反射防止膜５は、真空蒸着法以外に、スパッタリング法、電着法、プラズマＣＶＤ法等にて形成しても良い。【００２２】
一方、本発明の実施形態に係る眼鏡は、上記眼鏡レンズ１を用いた眼鏡であり、例えば上記眼鏡レンズ１を玉型加工したうえで眼鏡フレームに装着して形成される。【００２３】
≪実施例≫
＜眼鏡レンズ（屈折率１．６のプラスチック、比較的に濃い着色）の実施例＞
次に、上記眼鏡レンズ１に即した本発明の実施例であって、屈折率が約１．６のプラスチック製であるものについて、色別に７つ説明する（実施例１〜７）。ここで、実施例１〜７に係る色は、順に、ライトブルー（Ｌｉｇｈｔ−Ｂｌｕｅ）、ブルー（Ｂｌｕｅ）、パープル（Ｐｕｒｐｌｅ）、ピンク（Ｐｉｎｋ）、オレンジ（Ｍａｒｓ−Ｙｅｌｌｏｗ）、イエロー（Ｙｅｌｌｏｗ）、グリーン（Ｇｒｅｅｎ）である。なお、実施例１〜７にあっては、レンズ基材２および射防止膜５の双方に対し、後述の実施例８〜１５と比較して濃い着色を施している。【００２４】
そして、実施例１〜７において、レンズ基材２の形成、レンズ基材２の染色、レンズ基材２の表面（内面３および外面４）におけるハードコート層の形成、ハードコート層上への反射防止膜５の形成の手順で眼鏡レンズ１を作製した。【００２５】
また、実施例１〜７において、レンズ基材２として、屈折率１．５９４、アッベ数４２の光学特性を有する、度数０．００のフラットレンズを用いた。着色前のレンズ基材の形成手法は、ノルボルネンジイソシアネート５０重量部、ペンタエリスリトールテトラキス（３−メルカプトプロピオネート）２５重量部、ビス（メルカプトメチル）−３，６，９−トリチア−１，１１−ウンデカンジチオール２５重量部の合計１００重量部に対して、触媒としてジブチルチンジクロライド０．０３重量部を配合した均一溶液を、レンズ用モールドに注入し、２０℃〜１３０℃まで２０時間かけて昇温硬化させるというものである。【００２６】
更に、実施例１〜７において、染色元液として、水１リットルに対し、界面活性剤としてエマール２０Ｔ（花王株式会社製）を１０ｇ添加したものを用いた。なお、染色するレンズにより、必要に応じてキャリア剤を添加しても良い。【００２７】
加えて、実施例１〜７において、ハードコート層が形成されたレンズ基材２を真空槽内にセットし、酸素イオンによるイオンビーム照射処理（処理条件：加速電圧５００Ｖ、加速電流２５０ｍＡ）を行なった後、５層の反射防止膜５を内面３および外面４に成膜した。【００２８】
そして、実施例１〜７において、上述のようにして得られた各眼鏡レンズ１の透過光と反射光の各色度座標値は、眼鏡レンズ１の分光透過率や分光反射率に鑑み、光源をＤ６５光源とし、視野角を２度として算出した。
【実施例１】
【００２９】
本実施例においては、染色液として、染色元液に、ダイアニクスレッドＡＣＥ（ダイスタージャパン株式会社製）０．８ｇ、ダイアニクスブルーＡＣＥ（同社製）３ｇ、ダイアニクスイエローＡＣＥ（同社製）０．２ｇを添加したものを用い、この染色液に、レンズ基材を、液温を９０℃に保った状態で５分間浸漬することで、ライトブルーに着色されたレンズ基材２を得た。【００３０】
また、このレンズ基材２の色に相当する反射率分布を有する反射光であって、可視領域全体として反射率が可能な限り低い反射防止膜を得るべく、試行錯誤の末、図３（ａ）に示す反射率分布（「ｓｉｄｅ１」が外面４の分布、「ｓｉｄｅ２」が内面３の分布、「ｄｅｓｉｇｎ」がこれらを合わせた反射防止膜５全体としての分布、Ｒは反射率［パーセント］、ＷＬは波長［ナノメートル］、以下同様）を呈する反射防止膜５の設計値（図２の「Ｌｉｇｈｔ−Ｂｌｕｅ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００３１】
なお、図２（各色共通）において、中心波長λは５００ｎｍ（ナノメートル）である。また、図２（各色共通）において、光学膜厚ｎｄ、物理膜厚ｄ（ｎｍ）、屈折率ｎ（ここでは１．６）の関係は、次の通りである。
ｎｄ＝ｄ／５００×ｎ【００３２】
特にライトブルーにおいては、青色に相当する波長領域を相対的に僅かに反射させ、青色に近い側の緑色に相当する波長領域を相対的に多く反射させ、かつ赤色に相当する波長領域を反射させないように設計した。なお、反射率が最低（ほぼ０）となる波長は、ここでは６３０ｎｍ付近であり、反射率の極大点（ここでは１．０％程度）での波長は、ここでは５２０ｎｍである。【００３３】
このようにして作製したライトブルーの色付き眼鏡レンズ１における、レンズ基材２自体の色度座標と反射防止膜５による反射色の色度座標とを算出してみると、図３（ｂ）の通りとなった。同図は、ＣＩＥ表色系のＸＹＺ表色系色度図（Ｃ．Ｉ．Ｅ．  Ｃｈｒｏｍａｔｉｃｉｔｙ  Ｄｉａｇｒａｍ）に即し、外面４における反射防止膜５のみに係る反射光の色度座標（ｓｉｄｅ１、×、以下同様）と、内面３における反射防止膜５のみに係る反射光の色度座標（ｓｉｄｅ２、△、以下同様）と、これらを合わせた反射防止膜５全体の色度座標（ｄｅｓｉｇｎ、○、以下同様）と、レンズ基材２の染色の色度座標（□、以下同様）とをプロットしたものである。この図から分かるように、ｓｉｄｅ１の色度座標とレンズ基材２の色度座標とが同等となっており、ｓｉｄｅ２の色度とレンズ基材２の色度とが同等となっている。また、ｄｅｓｉｇｎの色度座標とレンズ基材２の色度座標とが同等となっている。
【実施例２】
【００３４】
本実施例においては、染色液として、染色元液に、上記ダイアニクスレッドＡＣＥ１ｇ、上記ダイアニクスブルーＡＣＥ３ｇを添加したものを用い、この染色液に、レンズ基材を、液温を９０℃に保った状態で５分間浸漬することで、ブルーに着色されたレンズ基材２を得た。【００３５】
また、このレンズ基材２の色に相当する反射率分布を有する反射光であって、可視領域全体として反射率が可能な限り低い反射防止膜を得るべく、試行錯誤の末、図４（ａ）に示す反射率分布を呈する反射防止膜５の設計値（図２の「Ｂｌｕｅ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００３６】
特にブルーにおいては、青色相当波長領域を相対的に多く反射させながら、緑色相当波長領域をなるべく反射させず、かつ赤色相当波長領域を反射させないように設計した。なお、反射率が最低（ほぼ０）となる波長は、ここでは６１０ｎｍ付近である。【００３７】
このようにして作製したブルーの色付き眼鏡レンズ１における、レンズ基材２自体の色度座標と反射防止膜５による反射色の色度座標とを算出してみると、図４（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。
【実施例３】
【００３８】
本実施例においては、染色液として、染色元液に、上記ダイアニクスレッドＡＣＥ２ｇ、上記ダイアニクスブルーＡＣＥ２ｇを添加したものを用い、この染色液に、レンズ基材を、液温を９０℃に保った状態で５分間浸漬することで、パープルに着色されたレンズ基材２を得た。【００３９】
また、このレンズ基材２の色に相当する反射率分布を有する反射光であって、可視領域全体として反射率が可能な限り低い反射防止膜を得るべく、試行錯誤の末、図５（ａ）に示す反射率分布を呈する反射防止膜５の設計値（図２の「Ｐｕｒｐｌｅ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００４０】
特にパープルにおいては、可視領域全体でなるべく反射率が０に近い一定値（ここでは０．３％）となるように設計した。【００４１】
このようにして作製したパープルの色付き眼鏡レンズ１における、レンズ基材２自体の色度座標と反射防止膜５による反射色の色度座標とを算出してみると、図５（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。
【実施例４】
【００４２】
本実施例においては、染色液として、染色元液に、上記ダイアニクスレッドＡＣＥ４ｇを添加したものを用い、この染色液の液温を９０℃に保った状態でレンズ基材を５分間浸漬することで、ピンクに着色されたレンズ基材を得た。【００４３】
また、このレンズ基材２の色に相当する反射率分布を有する反射光であって、可視領域全体として反射率が可能な限り低い反射防止膜を得るべく、試行錯誤の末、図６（ａ）に示す反射率分布を呈する反射防止膜５の設計値（図２の「Ｐｉｎｋ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００４４】
特にピンクにおいては、パープルに比較して、青色相当波長領域の反射率を若干（０．１％程度）下げ、かつ赤色相当波長領域の反射率を若干（０．１％程度）上げ、これに伴い緑色相当波長領域の反射率も若干（０．１％程度）上げており、即ち赤色相当波長領域を相対的に多く反射させながら、青色相当波長領域を相対的に少なく反射させるように設計した。なお、反射率の僅かな極大点（ここでは０．５％程度）での波長は、ここでは５３０ｎｍである。【００４５】
このようにして作製したピンクの色付き眼鏡レンズ１における、レンズ基材２自体の色度座標と反射防止膜５による反射色の色度座標とを算出してみると、図６（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。
【実施例５】
【００４６】
本実施例においては、染色液として、染色元液に、上記ダイアニクスレッドＡＣＥ２ｇ、上記ダイアニクスイエローＡＣＥ２ｇを添加したものを用い、この染色液の液温を９０℃に保った状態でレンズ基材を５分間浸漬することで、オレンジに着色されたレンズ基材を得た。【００４７】
また、このレンズ基材２の色に相当する反射率分布を有する反射光であって、可視領域全体として反射率が可能な限り低い反射防止膜を得るべく、試行錯誤の末、図７（ａ）に示す反射率分布を呈する反射防止膜５の設計値（図２の「Ｍａｒｓ−Ｙｅｌｌｏｗ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００４８】
特にオレンジにおいては、赤色相当波長領域を相対的に多く反射させながら、緑色相当波長領域をなるべく反射させず（ここでは０．５％程度の反射）、かつ青色相当波長領域を反射させないように設計した。なお、反射率が最低（ほぼ０）となる波長は、ここでは４４０ｎｍ付近である。【００４９】
このようにして作製したオレンジの色付き眼鏡レンズ１における、レンズ基材２自体の色度座標と反射防止膜５による反射色の色度座標とを算出してみると、図７（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。
【実施例６】
【００５０】
本実施例においては、染色液として、染色元液に、上記ダイアニクスイエローＡＣＥ４ｇを添加したものを用い、この染色液の液温を９０℃に保った状態でレンズ基材を５分間浸漬することで、イエローに着色されたレンズ基材を得た。【００５１】
また、このレンズ基材２の色に相当する反射率分布を有する反射光であって、可視領域全体として反射率が可能な限り低い反射防止膜を得るべく、試行錯誤の末、図８（ａ）に示す反射率分布を呈する反射防止膜５の設計値（図２の「Ｙｅｌｌｏｗ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００５２】
特にイエローにおいては、オレンジと比較して、赤色相当波長領域ではほぼ同等の反射率を呈しながら、緑色相当波長領域で約２倍の反射率（ここでは１．０％程度）を呈するようにし、即ち赤色相当波長領域を相対的に多く反射させながら、緑色相当波長領域をさほど反射させず、かつ青色相当波長領域を反射させないように設計した。なお、反射率が最低（ほぼ０）となる波長は、ここでは４４０ｎｍ付近である。【００５３】
このようにして作製したイエローの色付き眼鏡レンズ１における、レンズ基材２自体の色度座標と反射防止膜５による反射色の色度座標とを算出してみると、図８（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。
【実施例７】
【００５４】
本実施例においては、染色液として、染色元液に、上記ダイアニクスブルーＡＣＥ２ｇ、上記ダイアニクスイエローＡＣＥ２ｇを添加したものを用い、この染色液の液温を９０℃に保った状態でレンズ基材を５分間浸漬することで、グリーンに着色されたレンズ基材を得た。【００５５】
また、このレンズ基材２の色に相当する反射率分布を有する反射光であって、可視領域全体として反射率が可能な限り低い反射防止膜を得るべく、試行錯誤の末、図９（ａ）に示す反射率分布を呈する反射防止膜５の設計値（図２の「Ｇｒｅｅｎ」において外面４の反射防止膜５の設計値を示す、内面３の反射防止膜５の設計値はこれと同一）を得、この設計値の通りに反射防止膜５を形成した。ここで、設計値を得るに当たっては、内面３および外面４において、屈折率１．４６のＳｉＯ２を奇数番目の層、屈折率２．００のＺｒＯ２を偶数番目の層とする５層構造をそれぞれ有するものと決め、各層の光学膜厚を少しずつずらしていった。【００５６】
特にグリーンにおいては、赤色相当波長領域および青色相当波長領域を反射させないようにしながら、緑色相当波長領域を相対的に多く（ここでは１．０％程度）反射させるように設計した。なお、反射率が最低（ほぼ０）となる波長は、４４０ｎｍ付近および６１０ｎｍ付近であり、反射率の極大点（ここでは１．０％程度）での波長は、ここでは５００ｎｍである。【００５７】
このようにして作製したグリーンの色付き眼鏡レンズ１における、レンズ基材２自体の色度座標と反射防止膜５による反射色の色度座標とを算出してみると、図９（ｂ）の通りとなった。同図は、ＣＩＥ表色系のＸＹＺ表色系色度図に即し、外面４における反射防止膜５のみに係る反射光の色度座標と、内面３における反射防止膜５のみに係る反射光の色度座標と、これらを合わせた反射防止膜５全体の色度座標と、レンズ基材２の染色の色度座標とをプロットしたものである。この図から分かるように、ｓｉｄｅ１の色度座標とレンズ基材２の色度座標とが同等となっており、ｓｉｄｅ２の色度座標とレンズ基材２の色度座標とが同等となっている。また、ｄｅｓｉｇｎの色度座標とレンズ基材２の色度座標とが同等となっている。【００５８】
以上の通り、屈折率が約１．６であるプラスチック製の眼鏡レンズ１において、レンズ基材の色と反射光の色とが同一であるものが７種類得られた（実施例１〜７）。そして、これらの中間色や補色等を考えることによって、任意の色におけるレンズ基材２の色と反射光の色とが同一である上記眼鏡レンズ１を得ることができる。【００５９】
＜眼鏡レンズ（屈折率１．５のプラスチック）の実施例＞
上記実施例とほぼ同様であるが、レンズ基材２のみＣＲ３９（ジエチレングリコールジアリカーボネイト、屈折率１．５）とした場合の、反射防止膜５の設計値の一例（外面４に係るもの、内面に係るものはこれと同一）を、図１０に示す。なお、図１０（各色共通）において、中心波長λは５００ｎｍ（ナノメートル）である。また、図１０（各色共通）において、光学膜厚ｎｄ、物理膜厚ｄ（ｎｍ）、屈折率ｎ（ここでは１．５）の関係は、次の通りである。
ｎｄ＝ｄ／５００×ｎ【００６０】
上記の通り染色された各レンズ基材２に、これら設計値に係る反射防止膜５を成形すると、ＣＲ３９製であるレンズ基材２の色と反射光の色とが同一の眼鏡レンズ１を得ることができる。そして、以上の実施例を参考にすれば、任意のプラスチックに係る眼鏡レンズ１において、レンズ基材２の色と反射光の色とが同一であるものが得られる。【００６１】
＜眼鏡レンズ（着色可能なハードコート層を有するガラス）の実施例＞
ガラス製の基材に、可染性のハードコート層（硬化皮膜）を形成してレンズ基材２とし、これに着色したうえでこの色と同一である反射防止膜５を形成することも、ハードコート層の材質を考慮してプラスチックに係るものと同様にできる。上記ハードコート層を形成するためのハードコート剤として、例えば、シリコン系のもの（メチルトリメトキシシラン、メチルトリエトキシシラン、メチルトリブトキシシラン、エチルトリメトキシシラン、エチルトリエトキシシラン、ジメチルジメトキシシラン、ジメチルジエトキシシラン等）や、コロイダルシリカとシラノールの部分縮合物および橋かけ剤を主成分とする熱硬化塗料、あるいはコロイダルシリカとエポキシ基含有アルコキシシランと多官能性エポキシ化合物からなる熱硬化塗料等が挙げられる。【００６２】
＜眼鏡レンズ（屈折率１．６のプラスチック、比較的に薄い着色）の実施例＞
続いて、上記眼鏡レンズ１に即した本発明の実施例であって、屈折率が約１．６のプラスチック製であるものについて、色別に６つ説明する（実施例８〜１３）。ここで、実施例８〜１３に係る色は、順に、イエロー、オレンジ、ピンク、パープル、ブルー、アクア（ライトブルー）である。なお、実施例８〜１３にあっては、レンズ基材２および反射防止膜５に対し、実施例１〜７と比較して薄い着色を施していて、特にレンズ基材２の着色を薄くしており、従ってレンズ基材２の色度座標と反射防止膜の色度座標とが同等といえない場合がある（請求項４ないし請求項９参照）。【００６３】
実施例８〜１３において、眼鏡レンズ１の作製は、レンズ基材２の染色について染色液の重量をより少なくした点、および反射防止膜５につき各実施例で示す色度座標を有するように設計を若干変えた点以外は、実施例１〜７と同様になされている。また、実施例８〜１３において、眼鏡レンズ１の色度座標の算出は、実施例１〜７と同様になされている。
【実施例８】
【００６４】
図１１（ａ）は、ＣＩＥ表色系のＸＹＺ表色系色度図における、イエローに着色された複数のレンズ基材２の透過光の各色度座標をプロットしたものであり、図１１（ｂ）は、当該色度図における、当該レンズ基材２上に形成された反射防止膜５の呈する反射色の各色度座標をプロットしたものである。なお、図１１（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「◆」「−」についても同様である。本実施例において、図１１（ｂ）におけるプロットの数だけ、眼鏡レンズ１を作製している（コンピュータシミュレーションによるものを含む）。【００６５】
そして、カラーコーディネーター、発明者、及び他のスタッフにより、これらの眼鏡レンズ１を相互に比較すると、図１１（ｂ）における次の色度座標を持つ眼鏡レンズ１が、イエローではあるものの反射によって色が変化し、ちらついて見えることが分かった。
即ち「●」について、
（ｘ，ｙ）＝（０．３００，０．３９２），
（０．３２３，０．３１１），
（０．４２５，０．４７４），
（０．３９  ，０．３５５），
（０．４４  ，０．４４），
（０．４５３，０．４３８）
の６点であり、
「×」について、
（ｘ，ｙ）＝（０．４５  ，０．４４）
の１点であり、
「▲」について、
（ｘ，ｙ）＝（０．３７  ，０．３５）
の１点であり、
「◆」について、
（ｘ，ｙ）＝（０．４５  ，０．４５）
の１点である。【００６６】
したがって、反射防止膜５の色度座標の範囲（色度範囲）としては、次式の直線群によって囲まれる四辺形の範囲（以下「色度範囲Ａ２」という）以内とすることで、ちらつきを防止することができるものと判断できた。
ｙ＝  ０．７２０ｘ  ＋  ０．０９５
ｙ＝  ０．７２０ｘ  ＋  ０．１６４
ｙ＝−２．７５０ｘ  ＋  １．２０５
ｙ＝−２．７５０ｘ  ＋  １．６３９【００６７】
また、反射時の外観色変化防止という観点からの上記反射防止膜５の色度範囲に対応するレンズ基材２の色度範囲に関しては、本実施例に係る眼鏡レンズ１から余り離れない色度範囲について、他のイエローに着色された眼鏡レンズ１の色度座標値をも考慮に入れて、次式の直線群によって囲まれる四辺形の範囲（以下「色度範囲Ａ１」という）以内というように定めた。なお、当該色度範囲Ａ１にあっては、全体として実施例１〜７（特に実施例６）より薄いので、実施例１〜７（特に実施例６）の結果を併せて考慮すれば、上記反射防止膜５の色度範囲Ａ２と対応させても充分に外観がちらつく事態を防止することができることが分かる。
ｙ＝  １．１５１ｘ  −  ０．０１２
ｙ＝  １．１５１ｘ  ＋  ０．００７
ｙ＝−２．８００ｘ  ＋  １．１８１
ｙ＝−２．８００ｘ  ＋  １．５４８【００６８】
なお、プロット「−」「■」について、図１１（ｂ）で色度範囲Ａ２以内にあっても、図１１（ａ）で色度範囲Ａ１の内部になく、これらプロットに係る各眼鏡レンズ１についても、透過光と反射光の色が合わないことが観察された。ここで、各色度座標値は、順に次の通りである。
（ｘ，ｙ）＝（０．３６０，０．３６７）
（ｘ，ｙ）＝（０．３１１，０．３３９）【００６９】
このように、レンズ基材２を色度範囲Ａ１以内のいずれかの点に相当する色度座標値に係る色で着色すると共に、そのレンズ基材２上に色度範囲Ａ２以内のいずれかの点に相当する色度座標値に係る反射色を呈する反射防止膜５を形成すると、イエローに係るレンズ基材２の透過光の色と反射防止膜５の反射光の色とが合致するように視認され、これらの色が相違するように見える事態を防止して、様々な方向の入射光に対しても色が変化することのない統一感のある外観のイエローに係る眼鏡レンズ１を提供することができる。
【実施例９】
【００７０】
図１２（ａ）は、ＣＩＥ表色系のＸＹＺ表色系色度図における、オレンジに着色された複数のレンズ基材２の透過光の各色度範囲をプロットしたものであり、図１２（ｂ）は、当該色度図における、当該レンズ基材２上に形成された反射防止膜５の呈する反射色の各色度座標をプロットしたものである。なお、図１２（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「◆」「−」「＊」「◇」「□」「○」「△」についても同様である。本実施例において、図１２（ｂ）におけるプロットの数だけ、眼鏡レンズ１を作製している（コンピュータシミュレーションによるものを含む）。【００７１】
そして、カラーコーディネーター、発明者、及び他のスタッフにより、これらの眼鏡レンズ１を相互に比較すると、図１２（ｂ）における次の色度座標を持つ眼鏡レンズ１のみが、オレンジではあるものの反射によって色が変化し、ちらついて見えることが分かった。
即ち「●」について、
（ｘ，ｙ）＝（０．３６４，０．３５３），
（０．３８７，０．２６０），
（０．５３１，０．３５８），
（０．４９５，０．４５１），
（０．３５５，０．２９），
（０．３５５，０．３４）
の６点であり、
「◆」について、
（ｘ，ｙ）＝（０．４３  ，０．４０５）
の１点である。【００７２】
したがって、反射防止膜５の色度範囲としては、次式の直線群によって囲まれる四辺形の範囲（以下「色度範囲Ｂ２」という）以内とすることで、ちらつきを防止することができるものと判断できた。
ｙ＝  ０．８０６ｘ  −  ０．０６３
ｙ＝  ０．８０６ｘ  ＋  ０．０５３
ｙ＝−２．７２７ｘ  ＋  １．３５４
ｙ＝−２．７２７ｘ  ＋  １．７９２【００７３】
また、反射時の外観色変化防止という観点からの上記反射防止膜５の色度範囲に対応するレンズ基材２の色度範囲に関しては、本実施例に係る眼鏡レンズ１から余り離れない色度範囲について、他のオレンジに着色された眼鏡レンズ１の色度座標値をも考慮に入れて、次式の直線群によって囲まれる四辺形の範囲（以下「色度範囲Ｂ１」という）以内というように定めた。なお、当該色度範囲Ｂ１にあっては、全体として実施例１〜７（特に実施例５）より薄いので、実施例１〜７（特に実施例５）の結果を併せて考慮すれば、上記反射防止膜５の色度範囲Ｂ２と対応させても充分に外観がちらつく事態を防止することができることが分かる。
ｙ＝  ０．９２２ｘ  ＋  ０．０２０
ｙ＝  ０．９２２ｘ  ＋  ０．０４４
ｙ＝−５．０００ｘ  ＋  １．９１５
ｙ＝−５．０００ｘ  ＋  ２．２１７【００７４】
なお、色度範囲Ｂ２以内にあるプロットに対応する反射色を呈する反射防止膜５を形成すれば、図１２（ａ）のいずれのプロットに対応する着色のなされたレンズ基材２であっても、色の変化が気にならなかった。【００７５】
このように、レンズ基材２を色度範囲Ｂ１以内のいずれかの点に相当する色度座標値に係る色で着色すると共に、そのレンズ基材２上に色度範囲Ｂ２以内のいずれかの点に相当する色度座標値に係る反射色を呈する反射防止膜５を形成すると、オレンジに係るレンズ基材２の透過光の色と反射防止膜５の反射光の色とが合致するように視認され、これらの色が相違するように見える事態を防止して、様々な方向の入射光に対しても色が変化することのない統一感のある外観のオレンジに係る眼鏡レンズ１を提供することができる。
【実施例１０】
【００７６】
図１３（ａ）は、ＣＩＥ表色系のＸＹＺ表色系色度図における、ピンクに着色された複数のレンズ基材２の透過光の各色度座標をプロットしたものであり、図１３（ｂ）は、当該色度図における、当該レンズ基材２上に形成された反射防止膜５の呈する反射色の各色度座標をプロットしたものである。なお、図１３（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「◆」についても同様である。本実施例において、図１３（ｂ）におけるプロットの数だけ、眼鏡レンズ１を作製している（コンピュータシミュレーションによるものを含む）。【００７７】
そして、カラーコーディネーター、発明者、及び他のスタッフにより、これらの眼鏡レンズ１を相互に比較すると、図１３（ｂ）における次の色度座標を持つ眼鏡レンズ１のみが、ピンクではあるものの反射によって色が変化し、ちらついて見えることが分かった。
即ち「●」について、
（ｘ，ｙ）＝（０．２６４，０．２３６），
（０．２７９，０．１６５），
（０．３９０，０．２７２），
（０．３７７，０．３１６）
の４点である。【００７８】
したがって、反射防止膜５の色度範囲としては、次式の直線群によって囲まれる四辺形の範囲（以下「色度範囲Ｃ２」という）以内とすることで、ちらつきを防止することができるものと判断できた。
ｙ＝  ０．８６４ｘ  −  ０．０５５
ｙ＝  ０．８６４ｘ  −  ０．００５
ｙ＝−３．３３３ｘ  ＋  １．０８７
ｙ＝−３．３３３ｘ  ＋  １．５４８【００７９】
また、反射時の外観色変化防止という観点からの上記反射防止膜５の色度範囲に対応するレンズ基材２の色度範囲に関しては、本実施例に係る眼鏡レンズ１から余り離れない色度範囲について、他のピンクに着色された眼鏡レンズ１の色度座標値をも考慮に入れて、次式の直線群によって囲まれる四辺形の範囲（以下「色度範囲Ｃ１」という）以内というように定めた。なお、当該色度範囲Ｃ１にあっては、全体として実施例１〜７（特に実施例４）より薄いので、実施例１〜７（特に実施例４）の結果を併せて考慮すれば、上記反射防止膜５の色度範囲Ｃ２と対応させても充分に外観がちらつく事態を防止することができることが分かる。
ｙ＝−１．２５０ｘ  ＋  ０．７１７
ｙ＝−１．２５０ｘ  ＋  ０．７３１
ｙ＝  ３．３３３ｘ  −  ０．７１７
ｙ＝  ３．３３３ｘ  −  ０．７７２【００８０】
なお、色度範囲Ｃ２以内にあるプロットに対応する反射色を呈する反射防止膜５を形成すれば、図１３（ａ）のいずれのプロットに対応する着色のなされたレンズ基材２であっても、色の変化が気にならなかった。【００８１】
このように、レンズ基材２を色度範囲Ｃ１以内のいずれかの点に相当する色度座標値に係る色で着色すると共に、そのレンズ基材２上に色度範囲Ｃ２以内のいずれかの点に相当する色度座標値に係る反射色を呈する反射防止膜５を形成すると、ピンクに係るレンズ基材２の透過光の色と反射防止膜５の反射光の色とが合致するように視認され、これらの色が相違するように見える事態を防止して、様々な方向の入射光に対しても色が変化することのない統一感のある外観のピンクに係る眼鏡レンズ１を提供することができる。
【実施例１１】
【００８２】
図１４（ａ）は、ＣＩＥ表色系のＸＹＺ表色系色度図における、パープルに着色された複数のレンズ基材２の透過光の各色度座標をプロットしたものであり、図１４（ｂ）は、当該色度図における、当該レンズ基材２上に形成された反射防止膜５の呈する反射色の各色度座標をプロットしたものである。なお、図１４（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「◆」についても同様である。本実施例において、図１４（ｂ）におけるプロットの数だけ、眼鏡レンズ１を作製している（コンピュータシミュレーションによるものを含む）。【００８３】
そして、カラーコーディネーター、発明者、及び他のスタッフにより、これらの眼鏡レンズ１を相互に比較すると、図１４（ｂ）における次の色度座標を持つ眼鏡レンズ１のみが、パープルではあるものの反射によって色が変化し、ちらついて見えることが分かった。
即ち「●」について、
（ｘ，ｙ）＝（０．１５４，０．１４７），
（０．１７１，０．０７８），
（０．２２６，０．０９８），
（０．２０５，０．１５０）
の４点であり、
「◆」について、
（ｘ，ｙ）＝（０．１６  ，０．０９５）
の１点である。【００８４】
したがって、反射防止膜５の色度範囲としては、次式の直線群によって囲まれる四辺形の範囲（以下「色度範囲Ｄ２」という）以内とすることで、ちらつきを防止することができるものと判断できた。
ｙ＝  ０．２１３ｘ  ＋  ０．０４８
ｙ＝  ０．２１３ｘ  ＋  ０．１１１
ｙ＝−３．５２９ｘ  ＋  ０．６８４
ｙ＝−３．５２９ｘ  ＋  ０．８６０【００８５】
また、反射時の外観色変化防止という観点からの上記反射防止膜５の色度範囲に対応するレンズ基材２の色度範囲に関しては、本実施例に係る眼鏡レンズ１から余り離れない色度範囲について、他のパープルに着色された眼鏡レンズ１の色度座標値をも考慮に入れて、次式の直線群によって囲まれる四辺形の範囲（以下「色度範囲Ｄ１」という）以内というように定めた。なお、当該色度範囲Ｄ１にあっては、全体として実施例１〜７（特に実施例３）より薄いので、実施例１〜７（特に実施例３）の結果を併せて考慮すれば、上記反射防止膜５の色度範囲Ｄ２と対応させても充分に外観がちらつく事態を防止することができることが分かる。
ｙ＝  ０．６３６ｘ  ＋  ０．１１２
ｙ＝  ０．６３６ｘ  ＋  ０．１２７
ｙ＝−７．０００ｘ  ＋  ２．５１０
ｙ＝−７．０００ｘ  ＋  ２．５９４【００８６】
なお、色度範囲Ｄ２以内にあるプロットに対応する反射色を呈する反射防止膜５を形成すれば、図１４（ａ）のいずれのプロットに対応する着色のなされたレンズ基材２であっても、色の変化が気にならなかった。【００８７】
このように、レンズ基材２を色度範囲Ｄ１以内のいずれかの点に相当する色度座標値に係る色で着色すると共に、そのレンズ基材２上に色度範囲Ｄ２以内のいずれかの点に相当する色度座標値に係る反射色を呈する反射防止膜５を形成すると、パープルに係るレンズ基材２の透過光の色と反射防止膜５の反射光の色とが合致するように視認され、これらの色が相違するように見える事態を防止して、様々な方向の入射光に対しても色が変化することのない統一感のある外観のパープルに係る眼鏡レンズ１を提供することができる。
【実施例１２】
【００８８】
図１５（ａ）は、ＣＩＥ表色系のＸＹＺ表色系色度図における、ブルーに着色された複数のレンズ基材２の透過光の各色度座標をプロットしたものであり、図１５（ｂ）は、当該色度図における、当該レンズ基材２上に形成された反射防止膜５の呈する反射色の各色度座標をプロットしたものである。なお、図１５（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「−」「◆」「＊」「◇」「□」「○」「△」「＋」についても同様である。本実施例において、図１５（ｂ）におけるプロットの数だけ、眼鏡レンズ１を作製している（コンピュータシミュレーションによるものを含む）。【００８９】
そして、カラーコーディネーター、発明者、及び他のスタッフにより、これらの眼鏡レンズ１を相互に比較すると、図１５（ｂ）における次の色度座標を持つ眼鏡レンズ１のみが、ブルーではあるものの反射によって色が変化し、ちらついて見えることが分かった。
即ち「●」について、
（ｘ，ｙ）＝（０．１７０，０．２３１），
（０．１５４，０．１４２），
（０．２０４，０．１６９），
（０．１９９，０．２３３）
の４点である。【００９０】
したがって、反射防止膜５の色度範囲としては、次式の直線群によって囲まれる四辺形の範囲（以下「色度範囲Ｅ２」という）以内とすることで、ちらつきを防止することができるものと判断できた。
ｙ＝  ０．１９０ｘ  ＋  ０．１１９
ｙ＝  ０．１９０ｘ  ＋  ０．１８８
ｙ＝３５．０００ｘ  −  ５．２４２
ｙ＝３５．０００ｘ  −  ６．７０４【００９１】
また、反射時の外観色変化防止という観点からの上記反射防止膜５の色度範囲に対応するレンズ基材２の色度範囲に関しては、本実施例に係る眼鏡レンズ１から余り離れない色度範囲について、他のブルーに着色された眼鏡レンズ１の色度座標値をも考慮に入れて、次式の直線群によって囲まれる四辺形の範囲（以下「色度範囲Ｅ１」という）以内というように定めた。なお、当該色度範囲Ｅ１にあっては、全体として実施例１〜７（特に実施例２）より薄いので、実施例１〜７（特に実施例２）の結果を併せて考慮すれば、上記反射防止膜５の色度範囲Ｅ２と対応させても充分に外観がちらつく事態を防止することができることが分かる。
ｙ＝  ０．８４９ｘ  ＋  ０．０５２
ｙ＝  ０．８４９ｘ  ＋  ０．０６９
ｙ＝−５．０００ｘ  ＋  １．５９０
ｙ＝−５．０００ｘ  ＋  １．９００【００９２】
なお、色度範囲Ｅ２以内にあるプロットに対応する反射色を呈する反射防止膜５を形成すれば、図１５（ａ）のいずれのプロットに対応する着色のなされたレンズ基材２であっても、色の変化が気にならなかった。【００９３】
このように、レンズ基材２を色度範囲Ｅ１以内のいずれかの点に相当する色度座標値に係る色で着色すると共に、そのレンズ基材２上に色度範囲Ｅ２以内のいずれかの点に相当する色度座標値に係る反射色を呈する反射防止膜５を形成すると、ブルーに係るレンズ基材２の透過光の色と反射防止膜５の反射光の色とが合致するように視認され、これらの色が相違するように見える事態を防止して、様々な方向の入射光に対しても色が変化することのない統一感のある外観のブルーに係る眼鏡レンズ１を提供することができる。
【実施例１３】
【００９４】
図１６（ａ）は、ＣＩＥ表色系のＸＹＺ表色系色度図における、アクア（ライトブルー）に着色された複数のレンズ基材２の透過光の各色度座標をプロットしたものであり、図１６（ｂ）は、当該色度図における、当該レンズ基材２上に形成された反射防止膜５の呈する反射色の各色度座標をプロットしたものである。なお、図１６（ａ）におけるプロット形状「●」の色度座標に係る色で着色されたレンズ基材２の上に形成された反射防止膜５による反射光の色度座標は、図１１（ｂ）において同一のプロット形状「●」で示しており、プロット形状「×」「▲」「■」「−」についても同様である。本実施例において、図１６（ｂ）におけるプロットの数だけ、眼鏡レンズ１を作製している（コンピュータシミュレーションによるものを含む）。【００９５】
そして、カラーコーディネーター、発明者、及び他のスタッフにより、これらの眼鏡レンズ１を相互に比較すると、図１６（ｂ）における次の色度座標を持つ眼鏡レンズ１のみが、ライトブルーではあるものの反射によって色が変化し、ちらついて見えることが分かった。
即ち「●」について、
（ｘ，ｙ）＝（０．１８７，０．３７６），
（０．１６５，０．２２７），
（０．２２６，０．２３０），
（０．２４７，０．３６７）
の４点である。【００９６】
したがって、反射防止膜５の色度範囲としては、次式の直線群によって囲まれる四辺形の範囲（以下「色度範囲Ｆ２」という）以内とすることで、ちらつきを防止することができるものと判断できた。
ｙ＝−０．１０７ｘ  ＋  ０．２５３
ｙ＝−０．１０７ｘ  ＋  ０．３８９
ｙ＝  ５．５８３ｘ  −  ０．６８６
ｙ＝  ５．５８３ｘ  −  １．００５【００９７】
また、反射時の外観色変化防止という観点からの上記反射防止膜５の色度範囲に対応するレンズ基材２の色度範囲に関しては、本実施例に係る眼鏡レンズ１から余り離れない色度範囲について、他のライトブルーに着色された眼鏡レンズ１の色度座標値をも考慮に入れて、次式の直線群によって囲まれる四辺形の範囲（以下「色度範囲Ｆ１」という）以内というように定めた。なお、当該色度範囲Ｆ１にあっては、全体として実施例１〜７（特に実施例１）より薄いので、実施例１〜７（特に実施例１）の結果を併せて考慮すれば、上記反射防止膜５の色度範囲Ｆ２と対応させても充分に外観がちらつく事態を防止することができることが分かる。
ｙ＝  ０．４１７ｘ  ＋  ０．１８７
ｙ＝  ０．４１７ｘ  ＋  ０．２０２
ｙ＝−７．０００ｘ  ＋  ２．３３８
ｙ＝−７．０００ｘ  ＋  ２．５１６【００９８】
なお、色度範囲Ｆ２以内にあるプロットに対応する反射色を呈する反射防止膜５を形成すれば、図１６（ａ）のいずれのプロットに対応する着色のなされたレンズ基材２であっても、色の変化が気にならなかった。【００９９】
このように、レンズ基材２を色度範囲Ｆ１以内のいずれかの点に相当する色度座標値に係る色で着色すると共に、そのレンズ基材２上に色度範囲Ｆ２以内のいずれかの点に相当する色度座標値に係る反射色を呈する反射防止膜５を形成すると、ライトブルーに係るレンズ基材２の透過光の色と反射防止膜５の反射光の色とが合致するように視認され、これらの色が相違するように見える事態を防止して、様々な方向の入射光に対しても色が変化することのない統一感のある外観のアクア（ライトブルー）に係る眼鏡レンズ１を提供することができる。【０１００】
＜眼鏡の実施例＞
以上のようにして得られた各眼鏡レンズ１を玉型加工してフレームに嵌め込めば、レンズ基材２の着色と同等の反射色を呈し、装着者以外の者が反射光を視認してもその視認前に比して色が変化しないという、統一感のとれた斬新な美観を有する眼鏡が得られる。【０１０１】
なお、言うまでもないが、眼鏡レンズには、度付きのものの他、サングラス用や保護眼鏡用等の度なしのものも含まれ、あるいは度付きのサングラス用レンズや保護眼鏡用レンズ等が含まれ、眼鏡には、度付きあるいは度なしのサングラスや保護眼鏡等が含まれる。
【図面の簡単な説明】
【０１０２】
【図１】本発明に係る眼鏡レンズの（ａ）正面説明図、（ｂ）中央断面説明図である。
【図２】屈折率１．６のプラスチック製眼鏡レンズに係る実施例の設計値（光学膜厚および物理膜厚）を示す表である。
【図３】実施例１に係る（ａ）反射率分布、（ｂ）ＣＩＥ色度図である。
【図４】実施例２に係る（ａ）反射率分布、（ｂ）ＣＩＥ色度図である。
【図５】実施例３に係る（ａ）反射率分布、（ｂ）ＣＩＥ色度図である。
【図６】実施例４に係る（ａ）反射率分布、（ｂ）ＣＩＥ色度図である。
【図７】実施例５に係る（ａ）反射率分布、（ｂ）ＣＩＥ色度図である。
【図８】実施例６に係る（ａ）反射率分布、（ｂ）ＣＩＥ色度図である。
【図９】実施例７に係る（ａ）反射率分布、（ｂ）ＣＩＥ色度図である。
【図１０】屈折率１．５のプラスチック製眼鏡レンズに係る実施例の設計値（光学膜厚および物理膜厚）を示す表である。
【図１１】実施例８に係る（ａ）レンズ基材のＣＩＥ色度図、（ｂ）反射防止膜のＣＩＥ色度図である。
【図１２】実施例９に係る（ａ）レンズ基材のＣＩＥ色度図、（ｂ）反射防止膜のＣＩＥ色度図である。
【図１３】実施例１０に係る（ａ）レンズ基材のＣＩＥ色度図、（ｂ）反射防止膜のＣＩＥ色度図である。
【図１４】実施例１１に係る（ａ）レンズ基材のＣＩＥ色度図、（ｂ）反射防止膜のＣＩＥ色度図である。
【図１５】実施例１２に係る（ａ）レンズ基材のＣＩＥ色度図、（ｂ）反射防止膜のＣＩＥ色度図である。
【図１６】実施例１３に係る（ａ）レンズ基材のＣＩＥ色度図、（ｂ）反射防止膜のＣＩＥ色度図である。
【符号の説明】
【０１０３】
１    眼鏡レンズ
２    レンズ基材
３    内面
４    外面
５    反射防止膜
【図１】
0004796077.tif 000002
【図２】
0004796077.tif 000003
【図３】
0004796077.tif 000004
【図４】
0004796077.tif 000005
【図５】
0004796077.tif 000006
【図６】
0004796077.tif 000007
【図７】
0004796077.tif 000008
【図８】
0004796077.tif 000009
【図９】
0004796077.tif 000010
【図１０】
0004796077.tif 000011
【図１１】
0004796077.tif 000012
【図１２】
0004796077.tif 000013
【図１３】
0004796077.tif 000014
【図１４】
0004796077.tif 000015
【図１５】
0004796077.tif 000016
【図１６】
0004796077.tif 000017